ПОКРЫТАЯ ФАРМАЦЕВТИЧЕСКАЯ УПАКОВКА (ВАРИАНТЫ)

1. Покрытая фармацевтическая упаковка, включающая:
стеклянный корпус, включающий первую поверхность и вторую поверхность, противоположную первой поверхности, причем стеклянный корпус является стеклянным контейнером, выполненным из боросиликатной стеклянной композиции, и первая поверхность представляет собой внешнюю поверхность стеклянного контейнера; и
антифрикционное покрытие, расположенное, по меньшей мере, на части первой поверхности стеклянного корпуса, при этом антифрикционное покрытие содержит:
полимер, выбранный из группы, содержащей полиимиды, фторполимеры, полимеры на силсесквиоксановой основе и кремнийорганические полимеры; и
слой связующего вещества, расположенный между полимером и первой поверхностью стеклянного корпуса, причем
коэффициент трения части покрытого стеклянного изделия с антифрикционным покрытием составляет, по меньшей мере, на 20% меньше, чем коэффициент трения поверхности непокрытого стеклянного изделия, изготовленного из такой же стеклянной композиции.
2. Покрытая фармацевтическая упаковка по п. 1, в которой антифрикционное покрытие имеет толщину, равную или составляющую менее чем 1 мкм.
3. Покрытая фармацевтическая упаковка по п. 1, в которой антифрикционное покрытие имеет толщину, равную или составляющую менее чем 100 нм.
4. Покрытая фармацевтическая упаковка по п.1, в которой слой связующего вещества содержит связующее вещество;
причем антифрикционное покрытие содержит полимерный слой, расположенный поверх слоя связующего вещества, и полимерный слой содержит полимер.
5. Покрытая фармацевтическая упаковка по п. 4, в которой связующее вещество содержит, по меньшей мере, одно из:
первого силана, продукта его гидролиза или его олигомера; или
химического соединения, образующегося в результате олигомеризации, по меньшей мере, первого силана и второго силана, причем первый силан и второй силан являются различными.
6. Покрытая фармацевтическая упаковка по п. 1, в которой первый силан представляет собой ароматический силан.
7. Покрытая фармацевтическая упаковка по п. 1, в которой слой связующего вещества включает силсесквиоксан, включающий ароматический фрагмент и аминный фрагмент.
8. Покрытая фармацевтическая упаковка по п. 1, в которой слой связующего вещества содержит, по меньшей мере, одно из:
смеси первого силана и второго силана; или
химического соединения, образующегося в результате олигомеризации, по меньшей мере, первого силана и второго силана, причем первый силан и второй силан являются различными.
9. Покрытая фармацевтическая упаковка по п. 8, в которой первый силан представляет собой ароматический силан.
10. Покрытая фармацевтическая упаковка по п. 1, в которой полимером является полиимид.
11. Покрытая фармацевтическая упаковка по п. 1, причем покрытая фармацевтическая упаковка является термически устойчивой при температуре по меньшей мере около 260°C в течение 30 минут.
12. Покрытая фармацевтическая упаковка по п. 1, в которой стеклянный корпус содержит стекло после ионного обмена.
13. Покрытая фармацевтическая упаковка, включающая:
стеклянный корпус, включающий первую поверхность и вторую поверхность, противоположную первой поверхности, причем стеклянный корпус является стеклянным контейнером, выполненным из боросиликатной стеклянной композиции, и первая поверхность представляет собой внешнюю поверхность стеклянного контейнера; и
антифрикционное покрытие, расположенное, по меньшей мере, на части первой поверхности стеклянного корпуса, при этом антифрикционное покрытие содержит полимер, причем:
пропускание света через покрытую фармацевтическую упаковку равно или составляет более чем около 55% пропускания света через непокрытую фармацевтическую упаковку при длине волны, составляющей от 400 нм до 700 нм; и
антифрикционное покрытие имеет потерю массы, составляющую менее чем около 5% его массы, при нагреве от температуры 150°C до 350°C при скорости нагревания, составляющей около 10°C/мин,
при этом полимером является полиимид.
14. Покрытая фармацевтическая упаковка, включающая:
стеклянный корпус, включающий первую поверхность и вторую поверхность, противоположную первой поверхности, причем стеклянный корпус является стеклянным контейнером, выполненным из щелочного алюмосиликатного стекла, имеющего гидролитическую устойчивость класса HGA 1 при тестировании согласно стандарту тестирования ISO 720-1985, и первая поверхность представляет собой внешнюю поверхность стеклянного контейнера; и
антифрикционное покрытие, расположенное, по меньшей мере, на части первой поверхности стеклянного корпуса, при этом антифрикционное покрытие содержит:
полимер, выбранный из группы, содержащей полиимиды, фторполимеры, полимеры на силсесквиоксановой основе и кремнийорганические полимеры; и
слой связующего вещества, расположенный между полимером и первой поверхностью стеклянного корпуса, причем коэффициент трения части фармацевтической упаковки с антифрикционным покрытием составляет, по меньшей мере, на 20% меньше, чем коэффициент трения поверхности непокрытой фармацевтической упаковки, изготовленной из такой же стеклянной композиции.
15. Покрытая фармацевтическая упаковка по п. 14, в которой антифрикционное покрытие имеет толщину, равную или составляющую менее чем 1 мкм.
16. Покрытая фармацевтическая упаковка по п. 14, в которой антифрикционное покрытие имеет толщину, равную или составляющую менее чем 100 нм.
17. Покрытая фармацевтическая упаковка по п.14, в которой слой связующего вещества содержит связующее вещество.
18. Покрытая фармацевтическая упаковка по п.17, в которой слой связующего вещества расположен на первой поверхности стеклянного корпуса, слой связующего вещества содержит связующее вещество, и
полимерный слой расположен поверх слоя связующего вещества, причем полимерный слой содержит полимер.
19. Покрытая фармацевтическая упаковка по п. 18, в которой связующее вещество содержит, по меньшей мере, одно из:
первого силана, продукта его гидролиза или его олигомера; или
химического соединения, образующегося в результате олигомеризации, по меньшей мере, первого силана и второго силана, причем первый силан и второй силан являются различными.
20. Покрытая фармацевтическая упаковка по п. 19, в которой первый силан представляет собой ароматический силан.
21. Покрытая фармацевтическая упаковка по п. 17, в которой слой связующего вещества включает силсесквиоксан, включающий ароматический фрагмент и аминный фрагмент.
22. Покрытая фармацевтическая упаковка по п. 17, в которой слой связующего вещества содержит, по меньшей мере, одно из:
смеси первого силана и второго силана; или
химического соединения, образующегося в результате олигомеризации, по меньшей мере, первого силана и второго силана, причем первый силан и второй силан являются различными.
23. Покрытая фармацевтическая упаковка по п. 22, в которой первый силан представляет собой ароматический силан.
24. Покрытая фармацевтическая упаковка по п. 14, в которой полимером является полиимид.
25. Покрытая фармацевтическая упаковка по п. 14, причем покрытая фармацевтическая упаковка является термически устойчивой при температуре по меньшей мере около 260°C в течение 30 минут.
26. Покрытая фармацевтическая упаковка по п. 14, в которой стеклянный корпус содержит стекло после ионного обмена.
27. Покрытая фармацевтическая упаковка, включающая:
стеклянный корпус, включающий первую поверхность и вторую поверхность, противоположную первой поверхности, причем стеклянный корпус является стеклянным контейнером, выполненным из щелочного алюмосиликатного стекла, имеющего гидролитическую устойчивость класса HGA 1 при тестировании согласно стандарту тестирования ISO 720-1985, и первая поверхность представляет собой внешнюю поверхность стеклянного контейнера; и
антифрикционное покрытие, расположенное, по меньшей мере, на части первой поверхности стеклянного корпуса, при этом антифрикционное покрытие содержит полимер, причем:
пропускание света через покрытую фармацевтическую упаковку равно или составляет более чем около 55% пропускания света через непокрытую фармацевтическую упаковку при длине волны, составляющей от 400 нм до 700 нм; и
антифрикционное покрытие имеет потерю массы, составляющую менее чем около 5% его массы, при нагреве от температуры 150°C до 350°C при скорости нагревания, составляющей около 10°C/мин,
при этом полимером является полиимид.
28. Покрытая фармацевтическая упаковка, включающая:
стеклянный корпус, включающий первую поверхность и вторую поверхность, противоположную первой поверхности, причем стеклянный корпус является стеклянным контейнером, выполненным из боросиликатной стеклянной композиции, и первая поверхность представляет собой внешнюю поверхность стеклянного контейнера; и
антифрикционное покрытие, расположенное, по меньшей мере, на части первой поверхности стеклянного корпуса, при этом антифрикционное покрытие содержит полиимид.
29. Покрытая фармацевтическая упаковка, включающая:
стеклянный корпус, включающий первую поверхность и вторую поверхность, противоположную первой поверхности, причем стеклянный корпус является стеклянным контейнером, выполненным из щелочного алюмосиликатного стекла, имеющего гидролитическую устойчивость класса HGA 1 при тестировании согласно стандарту тестирования ISO 720-1985, и первая поверхность представляет собой внешнюю поверхность стеклянного контейнера; и
антифрикционное покрытие, расположенное, по меньшей мере, на части первой поверхности стеклянного корпуса, при этом антифрикционное покрытие содержит полиимид.